(57)【要約】【課題】耐インク性、硬化性、接着性に優れた接着剤により形成したインクジェット記録ヘッドを提供する。【解決手段】エポキシ化合物、光カチオン重合開始剤及び下記一般式（Ｉ）で表される熱カチオン重合開始剤を含有する接着剤により、複数の構成部材を接合して形成されたことを特徴とするインクジェット記録ヘッド。    【化１】2009148965.tif 000005【選択図】なし【特許請求の範囲】
【請求項１】
エポキシ化合物、光カチオン重合開始剤及び下記一般式（Ｉ）で表される熱カチオン重合開始剤を含有する接着剤により、複数の構成部材を接合して形成されたことを特徴とするインクジェット記録ヘッド。
【化１】
2009148965.tif 000004
〔式中、Ｒは水素原子またはアルキル基を表す。Ｒ1、Ｒ2、Ｒ3は、各々水素原子、アルキル基、アルコキシ基、アリールオキシ基またはハロゲン原子を表す。〕
【請求項２】
吐出するインクジェットインクの５０質量％以上の溶媒が、有機溶媒であることを特徴とする請求項１に記載のインクジェット記録ヘッド。
【請求項３】
吐出するインクジェットインクを構成する前記有機溶媒の３０質量％以上が、溶解度パラメーター（ＳＰ値）が１６．０（ＭＰａ）1/2以上、２１．０（ＭＰａ）1/2以下の有機溶媒であることを特徴とする請求項２に記載のインクジェット記録ヘッド。
【発明の詳細な説明】
【技術分野】
【０００１】
本発明は、耐インク性、硬化性、接着性に優れた接着剤により形成するインクジェット記録ヘッドに関するものである。
【背景技術】
【０００２】
液体を微小な液滴の状態で吐出可能な液体噴射ヘッドは、例えば、記録紙上にインク滴を吐出して画像等を記録するインクジェットプリンタに用いられるインクジェット記録ヘッド等として広く普及してきている。
【０００３】
このようなインクジェット記録ヘッドは、液体を吐出するための駆動素子として圧電体を用い、複数のノズルに対応する圧電体を選択的に駆動することにより、各圧電体の動圧に基づいてノズルから液体を吐出させるようにしており、複数の部材同士を接着剤を用いて接着することによって形成される。
【０００４】
近年、インクジェット記録ヘッドは高密度化のために、隣接ノズルの間隔がますます狭くなってきている。例えば、１８０ｄｐｉ（本発明でいうｄｐｉとは、２．５４ｃｍ当たりのドット数を表す）のノズル密度でのノズルとノズルの間隔は、１４０μｍとなる。この場合、１４０μｍの間に７０μｍの圧力室隔壁が存在し、ノズルが圧力室側に向かい広がりその内径を４０μｍとすると、隔壁の端部からノズルまでの距離は１５μｍしかない。ノズルプレートを記録素子基板や流路部材等に接着する際、接着剤の硬化するための加熱処理を施すと、この加熱操作により接着剤の粘度が低下して、近接して存在しているノズル部に流れ込み、ノズル部の一部、あるいは最悪の場合には全域を塞いでしまう結果を招くことになる。特に、適用するインクが、接着剤を膨潤したり溶解する特性を有している場合には、接着剤の耐性を高めるためには、高温で加熱硬化処理する必要があるため、上記のノズル部を塞ぐという傾向はより増大する。
【０００５】
この様なノズル領域への接着剤の流れ込みを防止する観点で、接着剤の塗設量を少なくした場合、流路部材の表面に凹凸があったり、ゴミが付着しているとノズルプレートと流路部材の間に接着剤の存在しない空隙が生じ、そこを伝わってインクが漏れることがある。これに対し、接着剤の付与量を多くすると、ノズル領域に接着剤が流れ込んでしまい、両立が困難であった。
【０００６】
上記課題に対し、熱硬化性と光硬化性とを備えた接着剤でノズルプレートを接着し、加熱硬化する前に、ノズル面とは反対側から光照射することにより接着剤の流れ出しを抑え、その後、加熱処理により全体を硬化する方法等が提案されている。
【０００７】
例えば、記録素子基板と支持基板とを紫外線硬化性及び加熱硬化性を併せ持つ接着剤で接着して押圧した後、はみ出した接着剤に、紫外線を照射して第一次硬化を行い、次いで加熱処理をしてインクジェット記録ヘッドを製造する方法が開示されている（特許文献１参照。）。また、ノズルプレートと流路系プレートとを、熱硬化性で、かつ紫外線硬化性接着剤を用いたインクジェット記録ヘッドが開示されている（特許文献２参照。）。また、記録素子基板と支持部材とを、エポキシ樹脂、エポキシ樹脂と熱反応可能なシランカップリング剤、光カチオン重合開始剤及び熱カチオン重合開始剤から構成される接着剤により固定したインクジェット記録ヘッドの製造方法が開示されている（特許文献３参照。）。
【０００８】
一方、インクジェット画像記録に用いられるインクジェットインクは、多岐にわたっており、例えば、水を主溶媒とした水系のインクジェットインク、速乾性の有機溶剤を主体としたインクジェットインク、記録後に紫外線等の活性光線の照射により架橋させる活性光線硬化型インクジェット等が知られている。その中でも、樹脂等に対する溶解能の高いインクジェットインクを用いるインクジェット記録方式においては、この様なインクジェットインクを用いて長期間にわたり連続印字を行うと、インクジェット記録ヘッド内の接着に用いた接着剤の膨潤や溶解を起こし、接着部の剥がれを起こすことが判明した。
【０００９】
例えば、上記特許文献３に記載の発明では、アルミナ製の支持部材に接着剤を塗布して、シリコン製の記録素子基板を接着する方法が記載され、そこで用いる接着剤成分は、主剤として脂環式エポキシ樹脂とビスフェノールＦ型エポキシ樹脂の混合物を用い、重合開始剤として、光カチオン重合開始剤としてトリアリールスルホニウム系化合物、また熱カチオン重合開始剤としてトリアルキルスルホニウム系化合物を用いた接着剤が記載されているが、この様な構成からなる接着剤は、有機溶媒耐性が不十分で、樹脂等に対する溶解性の高い有機溶媒を含むインクジェットインクを適用した際には、耐接着性に課題があることが判明した。
【特許文献１】特開２００２−１５４２０９号公報
【特許文献２】特開２００１−６３０５２号公報
【特許文献３】特開２００７−１５２３８号公報
【発明の開示】
【発明が解決しようとする課題】
【００１０】
本発明は、上記課題に鑑みなされたものであり、その目的は、耐インク性、硬化性、接着性に優れた接着剤により形成したインクジェット記録ヘッドを提供することにある。
【課題を解決するための手段】
【００１１】
本発明の上記目的は、以下の構成により達成される。
【００１２】
１．エポキシ化合物、光カチオン重合開始剤及び下記一般式（Ｉ）で表される熱カチオン重合開始剤を含有する接着剤により、複数の構成部材を接合して形成されたことを特徴とするインクジェット記録ヘッド。
【００１３】
【化１】
2009148965.tif 000002
【００１４】
〔式中、Ｒは水素原子またはアルキル基を表す。Ｒ1、Ｒ2、Ｒ3は、各々水素原子、アルキル基、アルコキシ基、アリールオキシ基またはハロゲン原子を表す。〕
２．吐出するインクジェットインクの５０質量％以上の溶媒が、有機溶媒であることを特徴とする前記１に記載のインクジェット記録ヘッド。
【００１５】
３．吐出するインクジェットインクを構成する前記有機溶媒の３０質量％以上が、溶解度パラメーター（ＳＰ値）が１６．０（ＭＰａ）1/2以上、２１．０（ＭＰａ）1/2以下の有機溶媒であることを特徴とする前記２に記載のインクジェット記録ヘッド。
【発明の効果】
【００１６】
本発明により、耐インク性、硬化性、接着性に優れた接着剤により形成したインクジェット記録ヘッドを提供することができた。
【発明を実施するための最良の形態】
【００１７】
以下、本発明を実施するための最良の形態について詳細に説明する。
【００１８】
本発明者は、上記課題に鑑み鋭意検討を行った結果、エポキシ化合物、光カチオン重合開始剤及び前記一般式（Ｉ）で表される熱カチオン重合開始剤を含有する接着剤により、複数の構成部材を接合して形成されたことを特徴とするインクジェット記録ヘッドにより、耐インク性、硬化性、接着性に優れた接着剤により形成したインクジェット記録ヘッドを実現できることを見出し、本発明に至った次第である。
【００１９】
以下、本発明のインクジェット記録ヘッドと、インクジェット画像記録に適用するインクジェットインクの詳細について説明する。
【００２０】
《インクジェット記録ヘッド》
はじめに、本発明のインクジェット記録ヘッドの基本的構成例について、図を交えて説明する。
【００２１】
図１はインクジェット記録ヘッドの一例を示す分解斜視図で、図２はヘッドチップの後面を示す背面図である。
【００２２】
図１において、１はヘッドチップ、２はヘッドチップ１の前面に接合されるノズルプレート、３はヘッドチップ１の後面に接合される配線基板である。
【００２３】
なお、本明細書においては、ヘッドチップ１のノズル側に当たる液体が吐出される側の面を「前面」といい、その反対側の面を「後面」という。ヘッドチップ１は、本発明に係る流路部材に相当し、図１においては、インクの流れ方向は、下から上である。
【００２４】
本発明でいうヘッドチップ１は、例えば、圧電体からなる流路部材１１と圧力室（インク供給路）１２とが交互に並設され構成されている。圧力室１２の形状は、両側壁が互いに平行に形成されている。ヘッドチップ１の前面及び後面にそれぞれ各圧力室１２の出口と入口とが配置されると共に、各圧力室１２は入口から出口に亘る長さ方向で大きさと形状がほぼ変わらないストレートタイプである。
【００２５】
このヘッドチップ１において、各圧力室１２は２列となる圧力室列を有している。各圧力室列はそれぞれ８個の圧力室１２からなるが、ヘッドチップ１中の圧力室列を構成する圧力室１２の数は何ら限定されない。
【００２６】
ヘッドチップ１は、複数の溝を有する圧電体１０１と蓋材１０２を接合して形成される。圧電体１０１の溝の表面は、図１において斜線で示した金属層Ｍからなる駆動電極が形成されている。
【００２７】
流路部材のインクの流路側の面には、５０％以上の面積が金属層Ｍを有することが好ましく、７０％以上の面積が金属層を有することがより好ましい。
【００２８】
金属層Ｍは、インクによる腐食を防止する目的で、透明な絶縁層により被覆されていることが好ましい。
【００２９】
ヘッドチップ１の後面には、各圧力室１２の金属層Ｍから引き出された接続電極１４（電圧印加用電極）が形成されている。接続電極１４の形成は、蒸着又はスパッタリングによって行うことができる。
【００３０】
ノズルプレート２は、ヘッドチップ１の各圧力室１２の出口に対応する位置にそれぞれノズル２１が開設されており、接続電極１４が形成されたヘッドチップ１の前面に接着剤を用いて接合される。従って、各圧力室１２の入口、出口及びノズル２１が直線状に配置される。
【００３１】
配線基板３は、ヘッドチップ１の各金属層Ｍに図示しない駆動回路からの駆動電圧を印加する配線を接続するための板状の部材である。この配線基板３に用いられる基板には、非分極のＰＺＴやＡｌＮ−ＢＮ、ＡｌＮ等のセラミックス材料からなる基板、低熱膨張のプラスチックやガラスからなる基板、ヘッドチップ１に使用されている圧電体の基板材料と同一の基板材料を脱分極した基板等を用いることができる。好ましくは、熱膨張率の差に起因するヘッドチップ１の歪み等の発生を抑えるため、未分極のＰＺＴを基準にして±３ｐｐｍ以内の熱膨張係数の差を持つ材料を選定することである。
【００３２】
配線基板３を構成する基板は１枚板状のものに限らず、薄板状の基板材料を複数枚積層して所望の厚みとなるように形成してもよい。
【００３３】
この配線基板３は、ヘッドチップ１の後面よりも大きな面積を有しており、ヘッドチップ１の圧力室１２の並び方向（圧力室列方向）と直交する方向（図中のＢ方向）に延び、ヘッドチップ１からそれぞれ大きく張り出しており、各張り出し端が図示しないＦＰＣ等を接続するための配線接続部３３となっている。また、配線基板３は、ヘッドチップ１の圧力室１２の並び方向（図中のＡ方向）にもそれぞれ大きく張り出している。
【００３４】
配線基板３のほぼ中央部には開口部３２が貫通形成されている。この開口部３２は、ヘッドチップ１の後面に臨む全圧力室１２の入口側を露呈させることができる程度の大きさに形成されている。
【００３５】
開口部３２の形成方法としては、基板材料に応じて、ダイシングソーで加工する方法、超音波加工機で加工する方法、焼結前のセラミックスを型成形し、焼成する方法、サンドブラストにより形成する方法等が採用できる。
【００３６】
配線基板３のヘッドチップ１との接合面側となる表面に、ヘッドチップ１の後面に形成された各接続電極１４と同数及び同ピッチ（Ｗ１＋Ｗ２）で配線電極３３（電圧印加用電極）が形成され、開口部３２の周縁から各配線接続部３１、３１に延び、配線基板３の外縁まで至っている。この配線電極３３は、ＦＰＣ等が接合される際、ＦＰＣ等に形成されている各配線と電気的に接続し、駆動回路からの駆動電圧を接続電極１４を介して圧力室１２内の金属層Ｍに印加するための電極として機能する。
【００３７】
なお、配線基板３の表面には、配線電極３３の他に、ヘッドチップ１を位置決めするための位置決め用パターン３８が形成されている。この位置決め用パターン３８は、ヘッドチップ１との接合時にはヘッドチップ１の後面に形成された位置決め用パターン３９と嵌合し、ヘッドチップ１の位置決めを行う際に使用される。
【００３８】
このようにして形成されたヘッドチップ１と配線基板３は、両者の接着面にそれぞれ接着剤を塗布した後、図１に示すように、ヘッドチップ１の各接続電極１４と配線基板３の各配線電極３３とを電気的に接続するように位置合わせして重ね合わせ、所定温度及び所定時間で加熱及び加圧して接着剤を硬化させる。
【００３９】
また、ヘッドチップ１の前面には、ノズル２１が形成されたノズルプレート２を接着剤を用いて接着する。これによりインクジェット記録ヘッドが得られる。
【００４０】
以上の様に、本発明に係る接着剤は、ヘッドチップに対する、ノズルプレート、電極の接着や、マニホールドの接着等に適用することができる。
【００４１】
図３は、ノズルプレートとヘッドチップとを、接着剤により接着した状態の一例を示す断面図である。
【００４２】
図３を用いて、本発明のインクジェット記録ヘッドの製造方法について説明する。
【００４３】
１）流路部材とノズルプレートとを接合する工程
図３は、図１に示したインクジェット記録ヘッドにおけるヘッドチップ１と、ヘッドチップ１の前面に接合されるノズルプレート２を、本発明に係る接着剤にて接合した状態を示してある。
【００４４】
はじめに、ヘッドチップ１のノズルプレートを接着する面に、本発明に係る光カチオン重合開始剤と特定の構造を有する熱カチオン重合剤とを含有し、光及び熱により硬化する接着剤１５を、転写法などを用いて、所望量を付与する。接着剤の付与量として、特に制限はないが、付与したときの湿潤膜厚として、１．０μｍ以上、８．０μｍ以下であることが好ましい。接着剤の付与量が１．０μｍ以上であれば、ヘッドチップ１と流路部材１１間に、接着剤の未存在領域を生ずることがなく、均一に接着面を形成することができ、インク漏れや接着不良を防止することができる。また、８．０μｍ以下であれば、接着剤の付与量が過剰になることなく、押圧した際に接着剤溢れ等を防止することができ、ノズル領域への滲み出しを防止できる。
【００４５】
流路部材１１は、いずれの材料で構成されていても良く、例えば、圧電材料、シリコン等を挙げることができるが、本発明においては、流路部材を含むインク供給路が圧電体（圧電性セラミックス）から構成されていることが好ましい。
【００４６】
流路部材を構成する圧電性セラミックスとしては、従来公知の任意のものを採用できるが、ＰＺＴ、ＰＬＺＴ等のセラミックスで、主にＰｂＯｘ、ＺｒＯｘ、ＴｉＯｘの混合微結晶体に、ソフト化剤又はハード化剤として知られる微量の金属酸化物、例えばＮｂ、Ｚｎ、Ｍｇ、Ｓｎ、Ｎｉ、Ｌａ、Ｃｒ等の酸化物を含むものが好ましい。
【００４７】
ＰＺＴは、チタン酸ジルコン酸鉛であり、充填密度が大きく、圧電性定数が大きく、加工性が良いので好ましい。ＰＺＴは、焼成後、温度を下げると、急に結晶構造が変化して、原子がズレ、片側がプラス、反対側がマイナスという双極子の形の、細かい結晶の集まりになる。こうした自発分極は方向がランダムで、極性を互いに打ち消しあっているので、更に分極処理が必要となる。
【００４８】
分極処理は、ＰＺＴの薄板を電極で挟み、シリコン油中に漬けて、１０〜３５ｋＶ／ｃｍ程度の高電界を掛けて、分極する。この分極処理による圧電性は、ＰＺＴにおいては、一般的に、２００℃近傍をキュリー点として、これ以上の温度を与えると消失してしまう。
【００４９】
本発明においては、ヘッドチップ１とノズルプレート２との接着面に、プラズマ処理またはＵＶ処理を施すことが好ましい。プラズマ処理は、真空チャンバー中にノズルプレート、ヘッドチップ等を置き、Ａｒ、Ｎ2及びＯ2から選ばれる少なくとも１つまたはそれらの混合ガスを注入し、外部からの電磁界で、プラズマ状態にする処理であり、表面のエッチング性を高めるために、ＣＦ4等のフッ素系炭化水素ガスを用いても良い。また、ＵＶ処理は紫外線発光ランプを直接ノズルプレートや流路部材に照射する処理であり、オゾンでのクリーニング効果を出すために、Ｏ2雰囲気下でも良い。このように接着面をプラズマ処理及びＵＶ処理をすることにより、有機物汚染を洗浄除去でき、接着面全体への接着剤のぬれ性を向上させ、微小な泡残り等の接着不良を排除でき、それにより、流路部材１１の駆動不良をなくし、安定なインクジェット記録ヘッドを製造できる。
【００５０】
圧電体は、例えば、厚さ１ｍｍの基体の一面に微少な溝部（例えば、長さ：３０ｍｍ、高さ：３６０μｍ、巾：７０μｍ）が加工されている。この基体の加工面に蓋部材を接合（接着）することにより、インク流路となる圧力室（長さ：３０ｍｍ、高さ：３６０μｍ、巾：７０μｍ）が溝部に構成される。圧力室の一端はフィルタユニットを含むマニホールドを介してインク貯蔵部に連結され、他端はインク吐出口（ノズルプレート）と連結される。
【００５１】
本発明においては、インク室を形成する流路部材１１が、インク供給路面側に金属層Ｍを有していることが好ましい。
【００５２】
金属層Ｍは、単に金属からなる層を形成したものであっても、あるいは金属層Ｍが流路部材（圧電体）の駆動電極として作用するものであっても良い。金属層を形成する金属は、Ｎｉ、Ｃｏ、Ｃｕ、Ａｌ、Ｓｎ、Ｃｒ等があり、電気抵抗の面からはＡｌやＣｕを用いることが好ましいが、腐食や強度、コストの面からＮｉが好ましく用いられる。また、Ａｌの上に更にＡｕを積層した積層構造としてもよい。
【００５３】
金属層Ｍの形成は、蒸着法、スパッタリング法、めっき法、ＣＶＤ（化学気相反応法）等の真空装置を用いた方法等によって金属被膜を形成する方法が挙げられるが、めっき法によるものが好ましく、特に無電解めっきにより形成することが好ましい。無電解めっきによれば、均一且つピンホールフリーの金属被膜を形成することができる。めっき膜の厚みは０．５〜５μｍの範囲が好ましい。
【００５４】
また、ノズルプレート材料としては、レーザー光によるアブレーションが可能な材料が用いられ、例えば、ポリイミド、ポリエチレンテレフタレート、ポリアミド、ポリサルフォン等の樹脂シートを好ましく用いることができるが、特に、撥インク層を表面に設ける際に掛ける高温に耐えられ、レーザーによる精密なノズル加工が可能なポリイミドから構成されることが好ましい。
【００５５】
２）流路部材のインクを供給する側から光を照射して硬化する工程
上記工程にて、ノズルプレート２と金属層Ｍを有する流路部材１１とを接着剤１５で接合した後、接着剤に光エネルギーを照射して、第一の硬化処理を行う。
【００５６】
本発明においては、光照射により接着剤を硬化する際には、光照射をするインク供給路１２面が、金属層Ｍで形成されていることが好ましい。この様な金属面を備えたインク供給路１２を構成することで、図３に示す様に、インクの供給側である矢印Ａで示す方向から、照射光源より光を照射した際に、照射した光が、金属面で多重散乱し、奥深くに位置する接着剤層１５に、硬化に必要な光エネルギーを供給することができる。
【００５７】
接着剤の硬化に用いる照射光源としては、特定の波長領域の紫外線を安定した露光エネルギーで発光する紫外線ランプ及び特定の波長の紫外線を透過するフィルターを備えて構成される光源が好ましい。紫外線ランプとしては、水銀ランプ、メタルハライドランプ、エキシマーレーザー、紫外線レーザー、冷陰極管、熱陰極管、ブラックライト、ＬＥＤ（ｌｉｇｈｔ  ｅｍｉｔｔｉｎｇ  ｄｉｏｄｅ）等が適用可能であり、特に波長３６５ｎｍの紫外線を発光する高圧水銀ランプが好ましい。
【００５８】
３）加熱処理を施すことで該接着剤を硬化する工程
上記工程２）で、光照射により、接着剤層１５の第一次硬化を行った後、熱エネルギーを付与して、より強固な接着剤層とするためと光が当たらなかった部分を硬化するための第二次硬化処理を行う。
【００５９】
加熱温度としては、接着剤の種類及びインクジェット記録ヘッドの構成部材に影響を与えない範囲で、適宜選択されるが、概ね、４０℃から１５０℃の範囲である。
【００６０】
熱エネルギーの付与手段としては、電気オーブンまたはインクジェット記録ヘッドに圧着して加熱することができる加熱具が好ましく、例えば、ホットプレート、リボンヒーター等が挙げられる。また、加熱処理時に、少なくとも圧電体部を冷却する手段として、アルミニウムブロックに冷水を循環させて冷却させる手段を併用することが好ましい。
【００６１】
《接着剤》
本発明のインクジェット記録ヘッドを製造する際に適用する接着剤としては、エポキシ化合物、光カチオン重合開始剤と共に、前記一般式（Ｉ）で表される熱カチオン重合開始剤を含有することを特徴とする。
【００６２】
（一般式（Ｉ）で表される熱カチオン重合開始剤）
本発明に係る一般式（Ｉ）で表される熱カチオン重合開始剤は、カチオン重合性モノマーを熱重合させるためのカチオン性熱重合開始剤（熱重合開始剤）としては、好ましく、特に１０〜１５０℃の温度でカチオンを発生する化合物である。
【００６３】
前記一般式（Ｉ）において、Ｒは水素原子またはアルキル基を表し、好ましくは水素原子を表す。Ｒ1、Ｒ2、Ｒ3は、各々水素原子、アルキル基、アルコキシ基、アリールオキシ基またはハロゲン原子を表す。
【００６４】
Ｒ、Ｒ1〜Ｒ3で表されるアルキル基としては、例えば、メチル基、エチル基、プロピル基、イソプロピル基、ブチル基、ｔｅｒｔ−ブチル基、イソブチル基、ｓｅｃ−ブチル基、ペンチル基、ｔｅｒｔ−ペンチル基、ヘキシル基、２−メチルペンチル基、イソヘキシル基、ヘプチル基、イソヘプチル基、１−プロピルブチル基、オクチル基、２−エチルヘキシル基、イソオクチル基、ノニル基、イソノニル基、デシル基、イソデシル基、ウンデシル基、ドデシル基等を挙げることができる。
【００６５】
Ｒ1〜Ｒ3で表されるアルコキシ基としては、例えば、メトキシ基、エトキシ基、ｎ−プロポキシ基、ｉｓｏ−プロポキシ基、ｎ−ブトキシ基、ｔｅｒｔ−ブトキシ基等を挙げることができ、アリールオキシ基としては、例えば、フェノキシ基、ナフチルオキシ基等を挙げることができる。また、ハロゲン原子としては、塩素原子、臭素原子、フッ素原子等を挙げることができる。
【００６６】
次いで、本発明に係る一般式（Ｉ）で表される熱カチオン重合開始剤の具体例を示すが、本発明ではこれら例示する化合物のみに限定されるものではない。
【００６７】
本発明に係る熱カチオン重合開始剤は、下記に列挙するアニリン誘導体と、三フッ化ホウ素との錯体化合物が挙げられる。
【００６８】
〈アニリン誘導体〉
化合物１：２−クロロアニリン
化合物２：３−クロロアニリン
化合物３：４−クロロアニリン
化合物４：３−クロロ−４−フルオロアニリン
化合物５：２，５−ジメチルアニリン
化合物６：３，４−ジメトキシアニリン
化合物７：２−エチルアニリン
化合物８：４−エチルアニリン
化合物９：Ｎ−エチルアニリン
化合物１０：３，４−ジクロロアニリン
化合物１１：３，５−ジクロロアニリン
化合物１２：３−フルオロアニリン
化合物１３：４−フルオロアニリン
化合物１４：２−フルオロ−４−メチルアニリン
化合物１５：４−フルオロ−３−メチルアニリン
化合物１６：４−メトキシ−２−メチルアニリン
化合物１７：３，４−ジフルオロアニリン
化合物１８：４−ブチルアニリン
化合物１９：Ｎ−メチルアニリン
化合物２０：２，４，６−トリブロモアニリン
化合物２１：２，３，４−トリフルオロアニリン
化合物２２：２，３，６−トリフルオロアニリン
化合物２３：２，４，６−トリフルオロアニリン
化合物２４：２，３，４−トリフルオロアニリン
化合物２５：２，４，６−トリメチルアニリン
化合物２６：２，４，５−トリメチルアニリン
化合物２７：Ｎ−ベンジルアニリン
化合物２８：４−クロロアニリン
化合物２９：２−クロロアニリン
化合物３０：４，４’−メチレンビスアニリン
化合物３１：３−フェノキシアニリン
化合物３２：４−ブトキシアニリン
化合物３３：４−ブトキシアニリン
化合物３４：３，４−ジメトキシアニリン
化合物３５：アニリン
本発明に係る一般式（Ｉ）で表される熱カチオン重合開始剤は、当該業者で公知の合成方法に従って合成することができる。
【００６９】
また、一般式（Ｉ）で表される熱カチオン重合開始剤は、接着剤の固形分中に０．１〜３０質量％添加することが好ましく、より好ましくは０．５〜２０質量％である。
【００７０】
（エポキシ化合物）
一般的に、光・熱重合性モノマーとしては、ラジカル重合型モノマーとカチオン重合型モノマーが挙げられるが、本発明においては、インクに対する耐性が高く、転写性に優れたカチオン重合型モノマーであるエポキシ化合物を用いることを特徴の一つとする。
【００７１】
本発明に係る接着剤に適用可能なエポキシ化合物としては、エポキシ基を有する化合物のモノマー及びそのオリゴマーのいずれも使用できる。具体的には、従来公知の芳香族エポキシ化合物、脂環式エポキシ化合物及び脂肪族エポキシ化合物が挙げられる。なお、以下エポキシ化合物とは、モノマーまたはそのオリゴマーを意味する。
【００７２】
芳香族エポキシ化合物として好ましいものは、少なくとも１個の芳香族核を有する多価フェノールあるいはそのアルキレンオキサイド付加体とエピクロルヒドリンとの反応によって製造されるジまたはポリグリシジルエーテルであり、例えば、ビスフェノールＡあるいはそのアルキレンオキサイド付加体のジまたはポリグリシジルエーテル、水素添加ビスフェノールＡあるいはそのアルキレンオキサイド付加体のジまたはポリグリシジルエーテル、ならびにノボラック型エポキシ樹脂等が挙げられる。ここでアルキレンオキサイドとしては、エチレンオキサイド及びプロピレンオキサイド等が挙げられる。
【００７３】
脂環式エポキシ化合物としては、少なくとも１個のシクロヘキセンまたはシクロペンテン環等のシクロアルカン環を有する化合物を、過酸化水素、過酸等の適当な酸化剤でエポキシ化することによって得られるシクロヘキセンオキサイドまたはシクロペンテンオキサイド含有化合物が好ましく、具体例としては、以下に示す化合物等が挙げられる。
【００７４】
脂肪族エポキシ化合物の好ましいものとしては、脂肪族多価アルコールあるいはそのアルキレンオキサイド付加体のジまたはポリグリシジルエーテル等があり、その代表例としては、エチレングリコールのジグリシジルエーテル、プロピレングリコールのジグリシジルエーテルまたは１，６−ヘキサンジオールのジグリシジルエーテル等のアルキレングリコールのジグリシジルエーテル、グリセリンあるいはそのアルキレンオキサイド付加体のジまたはトリグリシジルエーテル等の多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテル等のポリアルキレングリコールのジグリシジルエーテル等が挙げられる。ここでアルキレンオキサイドとしては、エチレンオキサイド及びプロピレンオキサイド等が挙げられる。
【００７５】
更に、これらの化合物の他に、分子内に１個のオキシラン環を有するモノマーである脂肪族高級アルコールのモノグリシジルエーテル及びフェノール、クレゾールのモノグリシジルエーテル等も用いることができる。
【００７６】
本発明においては、エポキシモノマーとしては、脂環式エポキシ化合物、ビスフェノールＡ型エポキシ化合物、ビスフェノールＦ型エポキシ化合物等が好ましく、その中でも、特にビスフェノールＡ型エポキシまたはビスフェノールＦ型エポキシ化合物が好ましく、中でも、ビスフェノールＦ型エポキシ化合物が耐溶剤性が良い点で好ましい。
【００７７】
これらの脂環式エポキシ化合物は、その製法は問わないが、例えば、丸善ＫＫ出版、第四版実験化学講座２０有機合成II、２１３〜、平成４年、Ｅｄ．ｂｙ  Ａｌｆｒｅｄ  Ｈａｓｆｎｅｒ，Ｔｈｅ  ｃｈｅｍｉｓｔｒｙ  ｏｆ  ｈｅｔｅｒｏｃｙｃｌｉｃ  ｃｏｍｐｏｕｎｄｓ−Ｓｍａｌｌ  Ｒｉｎｇ  Ｈｅｔｅｒｏｃｙｃｌｅｓ  ｐａｒｔ３  Ｏｘｉｒａｎｅｓ，Ｊｏｈｎ＆Ｗｉｌｅｙ  ａｎｄ  Ｓｏｎｓ，Ａｎ  Ｉｎｔｅｒｓｃｉｅｎｃｅ  Ｐｕｂｌｉｃａｔｉｏｎ，Ｎｅｗ  Ｙｏｒｋ，１９８５、吉村、接着、２９巻１２号、３２、１９８５、吉村、接着、３０巻５号、４２、１９８６、吉村、接着、３０巻７号、４２、１９８６、特開平１１−１００３７８号、特許２９０６２４５号、特許２９２６２６２号の各公報等の文献を参考にして合成できる。
【００７８】
（光重合開始剤）
本発明において、カチオン重合性モノマーを光重合させるためのカチオン性光重合開始剤（光重合開始剤）としては、公知のあらゆる光酸発生剤を用いることができる。光酸発生剤としては、例えば、化学増幅型フォトレジストや光カチオン重合に利用される化合物が用いられる（有機エレクトロニクス材料研究会編、「イメージング用有機材料」、ぶんしん出版（１９９３年）、１８７〜１９２ページ参照）。
【００７９】
第１に、ジアゾニウム、アンモニウム、ヨードニウム、スルホニウム、ホスホニウムなどの芳香族オニウム化合物のＢ（Ｃ6Ｆ5）4-、ＰＦ6-、ＡｓＦ6-、ＳｂＦ6-、ＣＦ3ＳＯ3-塩を挙げることができ、第２にスルホン酸を発生するスルホン化物を挙げることができ、第３にハロゲン化水素を光発生するハロゲン化物も用いることができ、第４に鉄アレン錯体を挙げることができる。例えば、ジアリルヨードニウムやトリアリルスルホニウムのヘキサフルオロホスフェート、ヘキサフルオロアンチモネートまたはペンタフルオロフェニルボレート塩などが挙げられ、イルガキュア−２６１（チバガイギー社製）、ＳＰ−１５０、ＳＰ−１７０（以上、旭電化社製）、ＰＩ２０７４やＵＶＩ−６９９２（ダウケミカル製）などの商品名で市販されている。
【００８０】
《インクジェットインク》
本発明のインクジェット記録ヘッドを備えたインクジェット記録装置を用いて画像形成する際に適用可能なインクジェットインクとしては、特に制限はなく、水性インクジェットインク、非水性インクジェットインク、ワックスインク、活性硬化型インクジェットインク等を挙げることができるが、その中でも、本発明のインクジェット記録ヘッドの優れた特性をいかんなく発揮できる観点から、有機溶剤の含有率が全溶媒の５０％以上であるインクジェットインク、更には樹脂成分に対する溶解能の高い溶解度パラメーター（ＳＰ値）が１６．０以上、２０．０以下の有機溶媒を、全有機溶媒の３０質量％以上含有するインクジェットインクを用いた画像形成に適用することが好ましい。
【００８１】
（有機溶媒）
近年、様々な用途（例えば、屋外看板や電子部品製造など）にインクジェット記録方式を用いる例が増えてきた。例えば、屋外看板用では、受像シートの材料である塩化ビニルを溶解する溶媒を含有するインクジェットインクが用いられる。電子部品製造用では様々な化合物を溶解するため、インクジェットインクには樹脂に対して溶解性の高い溶媒が用いられる。このような樹脂溶解性の高い溶媒を用いても、インクジェット記録ヘッドとして強度が保たれることが必要である。
【００８２】
本発明に係るインクジェット記録装置は、全溶媒の５０％以上、１００％以下が有機溶媒で構成されているインクジェットインクにも適合することが好ましい。
【００８３】
ここでいう有機溶媒とは、インクジェットインクで広く適用されている有機溶媒を挙げることができ、例えば、１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート、アルキレングリコールジアルキルエーテル、１，２−ヘキサンジオール、トリエチレングリコールモノブチルエーテル、ｎ−ブタノール（ｎ＝１，２、ｔｅｒｔ）、イソプロピルアルコール、シクロヘキサノン、エチルラクテート等の他、アルコール類（例えば、メタノール、エタノール、プロパノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ペンタンジオール、グリセリン、ヘキサントリオール、チオジグリコール）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、シクロヘキシルピロリドン、２−オキサゾリドン等）、スルホキシド類（例えば、ジメチルスルホキシド）等が挙げられる。
【００８４】
本発明においては、上記有機溶媒の中でも、樹脂成分に対する溶解能の高い溶解度パラメーター（ＳＰ値）が１６．０（ＭＰａ）1/2以上、２１．０（ＭＰａ）1/2以下の有機溶媒を、全有機溶媒の３０質量％以上含有することが好ましい。
【００８５】
本発明でいう有機溶媒の溶解度パラメーター（ＳＰ値）とは、分子凝集エネルギーの平方根で表される値で、Ｒ．Ｆ．Ｆｅｄｏｒｓ，  Ｐｏｌｙｍｅｒ  Ｅｎｇｉｎｅｅｒｉｎｇ  Ｓｃｉｅｎｃｅ，  １４，  ｐ１４７（１９７４）に記載の方法で計算することができる。単位は（ＭＰａ）1/2であり、２５℃における値を指す。本発明で規定するＳＰ値を有する有機溶媒としては、例えば、Ｊ．Ｂｒａｎｄｕｐ，Ｅ．Ｈ．Ｉｍｍｅｒｇｕ共編「Ｐｏｌｙｍｅｒ  Ｈａｎｄｂｏｏｋ」第３版（Ｊｏｈｎ  Ｗｉｌｙ  ＆  Ｓｏｎｓ）１９８９年、VII／５２６〜５３９頁にも記載されている。
【００８６】
以下に、溶解度パラメーター（ＳＰ値）が１６．０（ＭＰａ）1/2以上、２１．０（ＭＰａ）1/2以下の有機溶媒の一例を示すが、これら例示化合物に限定されることはない。括弧内の数値は、ＳＰ値（（ＭＰａ）1/2）を表す。
【００８７】
アミルアセテート（１６．０）、エチレングリコールジエチルエーテル（１７．０）、エチルプロピオネート（１７．２）、ジエチレングリコールモノエチルエーテルアセテート（１７．４）、メチル−２−ペンタンジオールモノエチルエーテル（１７．４）、エチレングリコールジメチルエーテル（１７．６）、ジエチレングリコールモノラウレート（１７．８）、エチレングリコールモノエチルエーテルアセテート（１７．８）、トリプロピレングリコールメチルエーテル（１７．８）、ブチルプロピオネート（１８．０）、エチレングリコールメチルエチルアセテート（１８．８）、トリプロピレングリコール（１８．８）、ジプロピレングリコールモノメチルエーテル（１９．０）、エチル−二−ヘキサンジオール−１，３（オクチレングリコール）（１９．２）、ブチルラクテート（１９．２）、ジエチレングリコールモノブチルエーテル（１９．４）、エチレングリコールモノブチルエーテル（１９．４）、シクロヘキサノン（２０．３）、エチルラクテート（２０．５）等。
【００８８】
（その他のインク添加剤）
本発明に係るインクジェットインクには、上記有機溶媒の他に、各種添加剤を含有させることができる。
【００８９】
本発明に係るインクには色材が含有することができ、色材の色相としては、例えば、イエロー、マゼンタ、シアン、ブラック、ブルー、グリーン、レッドのインクを形成する色材が好ましく用いられる。
【００９０】
本発明に係るインクでは、色材が染料である染料インク、あるいは色材がインクジェットインクを構成する溶媒に不溶で、微細な顔料粒子を含む分散系を形成する顔料インク、あるいは色材が着色した高分子ポリマーの分散体からなる分散インク等の種々のインクジェット用インクに適用できる。
【００９１】
本発明で用いることのできる染料としては、アゾ染料、メチン染料、アゾメチン染料、キサンテン染料、キノン染料、フタロシアニン染料、トリフェニルメタン染料、ジフェニルメタン染料等を挙げることができ、その具体的化合物としては、例えば、特開２００２−２６４４９０号公報に例示した染料を挙げることができる。
【００９２】
また、本発明において使用できる顔料としては、従来公知のものを特に制限なく使用でき、水分散性顔料、溶剤分散性顔料等何れも使用可能であり、例えば、不溶性顔料、レーキ顔料等の有機顔料及び、カーボンブラック等の無機顔料を好ましく用いることができる。この顔料は水性インクの中で分散された状態で存在させ、この分散の方式としては、自己分散、活性剤分散、ポリマー分散、マイクロカプセル分散の何れでも良いが、ポリマー分散、マイクロカプセル分散が定着性の点から好ましい。
【００９３】
本発明で用いられる顔料は、分散剤及びその他所望する諸目的に応じて必要な添加物と共に分散機により分散して用いることが好ましい。分散機としては従来公知のボールミル、サンドミル、ラインミル、高圧ホモジナイザー等が使用できる。中でもサンドミルによる分散が１００ｎｍ前後の平均粒子径を狙った分散を行った時の粒度分布がシャープであり好ましい。また、サンドミル分散に使用するビーズの材質はビーズ破片やイオン成分のコンタミネーションの点から、ジルコニアまたはジルコンが好ましい。さらに、このビーズ径としては０．１ｍｍ以上０．５ｍｍが好ましい。
【００９４】
本発明に係るインクでは、顔料を分散する高分子分散剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、あるいは、スチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体及びこれらの塩を挙げることができる。
【００９５】
本発明に係る顔料の分散において、添加剤として界面活性剤を用いることができる。本発明に用いられる界面活性剤としてはカチオン性、アニオン性、両性、ノニオン性のいずれも用いることができるが、分散安定性の点からノニオン性界面活性剤を使用することが特に好ましい。
【００９６】
本発明のインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、多糖類、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤等を挙げることができる。
【実施例】
【００９７】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【００９８】
実施例１
《インクジェット記録ヘッドの作製》
〔インクジェット記録ヘッド１の作製〕
（ヘッドチップの作製）
図１〜図３に記載の構成からなるヘッドチップを下記の方法に従って作製した。
【００９９】
ＰＺＴ（チタン酸ジルコン酸鉛、厚さ７００μｍ、キュリー温度２１０℃）と、ＰＺＴ（厚さ１５０μｍ、キュリー温度２１０℃）を、分極方向が反対向きになるように、接着剤を用いて接合した。次いで、厚さ１５０μｍのＰＺＴの表面及び裏面にレジスト層を転写してレジスト層を設けた後、表面から深さ３００μｍ、幅７０μｍの溝を長さ３０ｍｍにわたり切り、圧力室溝を形成した。次いで、メッキ法により溝の表面に厚さ１μｍのニッケル層を形成し、次いで圧力室壁頂上部のレジスト及び裏面のレジストを、レジスト上のニッケルメッキ層と共に剥離した。
【０１００】
圧力室頂上部分のレジストを剥がした面にカバープレート（厚さ７００μｍの脱分極したＰＺＴ）を接合し複数のインク流路を有するチップを形成した。このチップ２枚をカバープレートが外側になるように、インク流路が互いに平行になるように接着し、２列の流路列を有するチップを形成した。次いで、流路の方向と直行する方向に沿って２ｍｍ間隔で切断し、Ｌ＝２ｍｍの複数のヘッドチップを形成した。
【０１０１】
このようにして作製されたチップは、圧電素子からなる駆動壁と流路が交互に並設されている。
【０１０２】
各流路内の駆動電極に駆動回路から駆動電圧を印加するためのＦＰＣ（Ｆｌｅｘｉｂｌｅ  ｐｒｉｎｔｅｄ  ｃｉｒｃｕｉｔｓ、フレキシブル基板）配線を接続できるようにするため、各駆動電極をチップの外面に引き出した。すなわち、上記切断面のうち後面にレジストを転写し露光現像によりパターンを形成した後、アルミを蒸着し、レジストを除去することにより引き出し電極を形成した。
【０１０３】
また、図１〜図３には記載していないが、配線基板は、ヘッドチップの各駆動電極に駆動回路からの駆動電圧を印加する配線を接続するための板状の部材として設けた。この配線基板に用いられる基板は、熱膨張率の差に起因するヘッドチップの歪みの発生を抑えるため、ヘッドチップとの熱膨張係数の差が±１ｐｐｍ以内となるように材料を選定した。
【０１０４】
また、配線基板のほぼ中央部に、開口部を貫通形成した。この開口部は、ヘッドチップの全チャネルの入口側を露呈させることができる程度の大きさで形成した。この開口部を設けることにより、ヘッドチップの後面に配線基板を接合した状態で、この開口部を通して、ヘッドチップの全駆動壁、全チャネル及び全駆動電極を覗くことができる。
【０１０５】
また、配線基板のヘッドチップとの接合面側となる表面に、ヘッドチップの後面に形成された各接続電極と同数及び同ピッチで配線電極が形成され、各配線接続部まで延びている。この配線電極は、ＦＰＣが接合される際、ＦＰＣに形成されている各配線と電気的に接続し、ＦＰＣの配線を介して供給される駆動回路からの駆動電圧を、接続電極を介してチャネル内の駆動電極に印加するための電極として機能する。
【０１０６】
配線基板は各配線電極がチップの各引き出し電極と電気的に接続すると共に、開口部がチップの全流路を露呈させるように、位置合わせされ異方性導電性接着剤によりチップの後面に接合した。後で、ＦＰＣ接合するための電極をマスキングテープで保護し、駆動電極を含む圧力室内面および引き出し電極を含む断面の露呈部にポリパラキシリレンからなる保護膜を形成した。
【０１０７】
（ノズルプレートの接着）
上記作製したヘッドチップの前面に、下記接着剤Ａを５μｍの厚さで転写塗布した。次いで、光学顕微鏡で観察しながら、ヘッドチップの接着剤を塗布した面に、ノズルプレート（１００μｍ厚のポリイミドに、直径３０μｍのノズル孔を形成したもの）を所定の位置に接合した。次いで、１００℃で１時間加熱して接着剤Ａを硬化させた。
【０１０８】
〈接着剤Ａ〉
エピコート８０７（ビスフェノールＦ型エポキシ樹脂；ジャパンエポキシレジン製）
１０ｇ
２−エチル−４−メチルイミダゾール                                      １ｇ
〔インクジェット記録ヘッド２の作製〕
上記インクジェット記録ヘッド１の作製において、ノズルプレートの接着に用いる接着剤を、接着剤Ａに代えて、下記接着剤Ｂを用い、かつヘッドチップの前面にノズルプレートを接合した後、高圧水銀ランプで照射量５０００ｍＪ／ｃｍ2でヘッドチップ後面から照射した後、１００℃１時間加熱して硬化した以外は同様にして、インクジェット記録ヘッド２を作製した。
【０１０９】
〈接着剤Ｂ〉
セロキサイド２０２１（脂環式エポキシ樹脂；ダイセルＵＣＢ社製）          ５ｇ
エピコート８０７（ビスフェノールＦ型エポキシ樹脂；ジャパンエポキシレジン製）
５ｇ
アデカオプトマーＳＰ−１７０（光カチオン重合開始剤；アデカ製）      ０．２ｇ
アデカオプトロンＣＰ−７７（熱カチオン重合開始剤；アデカ製）      ０．０４ｇ
〔インクジェット記録ヘッド３の作製〕
上記インクジェット記録ヘッド１の作製において、ノズルプレートの接着に用いる接着剤を、接着剤Ａに代えて、下記接着剤Ｃを用い、かつヘッドチップの前面にノズルプレートを接合した後、高圧水銀ランプで照射量５０００ｍＪ／ｃｍ2でヘッドチップ後面から照射した後、１００℃１時間加熱して硬化した以外は同様にして、インクジェット記録ヘッド３を作製した。
【０１１０】
〈接着剤Ｃ〉
エピコート８０７（ビスフェノールＦ型エポキシ樹脂；ジャパンエポキシレジン製）
１０ｇ
アデカオプトマーＳＰ−１７０（光カチオン重合開始剤；アデカ製）      ０．２ｇ
三フッ化ホウ素アニリン（ジエチレングリコール２５質量％溶液）        ０．８ｇ
《ノズル部の目詰まり評価》
上記作製した各インクジェット記録ヘッドについて、ヘッドチップのノズル面から、目視及び光学顕微鏡観察を行った結果、インクジェット記録ヘッド１では、多くのノズルで接着剤Ａの流れ込みによるノズル詰まりが確認された。これに対し、接着剤Ｂ、接着剤Ｃを用いてノズルプレートを接合したインクジェット記録ヘッド２、３においては、全ノズル部で、接着剤に起因するノズル詰まりは、発生しなかった。
【０１１１】
《接着力の評価》
各インクジェット記録ヘッドのノズルプレートの端部をピンセットで挟んで引っ張った結果、インクジェット記録ヘッド１と３ではノズルプレートの剥離は認められなかったが、インクジェット記録ヘッド２ではノズルプレートの剥離が発生した。
【０１１２】
実施例２
《接着剤テストピースの作製》
実施例１で使用した接着剤Ｂ、Ｃと下記組成の接着剤Ｄを用いて、厚さ２０μｍ、巾２ｃｍ、長さ５ｃｍのテストピースを作製し、高圧水銀ランプで照射量５０００ｍＪ／ｃｍ2でヘッドチップ後面から照射した後、１００℃１時間加熱して硬化した。ただし、接着剤Ｄは、べたつき感が残り、十分に硬化しきれなかった。
【０１１３】
（接着剤Ｄ）
エピコート８０７（ビスフェノールＦ型エポキシ樹脂；ジャパンエポキシレジン製）
１０ｇ
アデカオプトマーＳＰ−１７０（光カチオン重合開始剤；アデカ製）      ０．２ｇ
アデカオプトロンＣＰ−７７（熱カチオン重合開始剤；アデカ製）      ０．０４ｇ
《接着剤の有機溶媒耐性の評価》
上記作製した接着剤Ｂ及び接着剤Ｃの各テストピースを、エチレングリコールメチルエーテルアセテート（ＳＰ値：１８．８（ＭＰａ）1/2）と乳酸ブチル（ＳＰ値：１９．２（ＭＰａ）1/2）の６０℃液に７日間浸漬した後の質量変化率を求めた。
【０１１４】
得られた結果を、表１に示す。
【０１１５】
【表１】
2009148965.tif 000003
【０１１６】
表１に記載の結果より明らかな様に、本発明で規定する構成からなる接着剤Ｃは、接着剤Ｂに対し、ＳＰ値が１８．８（ＭＰａ）1/2あるいは１９．２（ＭＰａ）1/2という高い樹脂溶性を備えた有機溶媒中に長期間にわたり浸漬を行っても、膨潤等による質量変化率が小さいことが分かる。
【０１１７】
実施例３
《インク溶媒成分の調製》
酢酸ブトキシエチル                                                    ７０部
シクロヘキサン                                                        ３０部
《ノズルプレートの耐久性評価》
実施例１で作製したインクジェット記録ヘッド１〜３を用いて、２５℃の上記インク溶媒成分を出射した。
【０１１８】
インクジェット記録ヘッド２と３は異常なく出射できたが、インクジェット記録ヘッド１は、出射できないノズルが多数あった。
【０１１９】
次に、インクジェット記録ヘッド１〜３にインク溶媒成分を充填し、６０℃に保温した状態で３ヶ月経過後、インクジェット記録ヘッド内を新しいインク溶媒成分に置換して常温環境で出射試験を行った。インクジェット記録ヘッド３は異常なく出射できたが、インクジェット記録ヘッド１は出射できないノズルが多数あり、インクジェット記録ヘッド２は出射できないノズルが８個あった。これは、インクジェット記録ヘッド２では、接着剥がれが生じたためにインクに掛かる圧力が低下し、出射しなくなったと推測している。
【図面の簡単な説明】
【０１２０】
【図１】本発明のインクジェット記録ヘッドの構成の一例を示す分解斜視図である。
【図２】本発明のインクジェット記録ヘッドのヘッドチップの後面の一例を示す背面図である。
【図３】ノズルプレートとヘッドチップに形成した圧力室とを、接着剤により接着した状態の一例を示す断面図である。
【符号の説明】
【０１２１】
１  ヘッドチップ
１Ａ、１Ｂ  側壁面
１１  流路部材
１２  圧力室
１４  接続電極
２  ノズルプレート
２１  ノズル
３  配線基板
３１  配線接続部
３２  開口部
３３  配線電極
３６ａ、３６ｂ  ダミー電極
３５  接合領域
Ｍ  金属層
【図１】
2009148965.tif 000006
【図２】
2009148965.tif 000007
【図３】
2009148965.tif 000008